(57)【要約】      （修正有）【課題】環境面での負荷が小さく、かつ通常のポリプロピレンと同様に異形押出成形に対応可能であり、充分なウエルド強度を有する成形品を得ることができ、プラスチックダンボールを製造する際にも、中間壁のウエルド強度に優れたものを得ることができる樹脂組成物を提供する。【解決手段】ポリ乳酸樹脂（Ａ）、ポリプロピレン樹脂（Ｂ）及び変性ポリオレフィン樹脂（Ｃ）とを含有する樹脂組成物。ポリ乳酸樹脂（Ａ）とポリプロピレン樹脂（Ｂ）は、特定の溶融粘度を満足し、変性ポリオレフィン樹脂（Ｃ）が酸変性ポリオレフィン樹脂（Ｃ−１）及びポリアルキレンオキサイド変性ポリオレフィン樹脂（Ｃ−２）から選ばれる１つ以上の樹脂である樹脂組成物。【選択図】なし【特許請求の範囲】
【請求項１】
ポリ乳酸樹脂（Ａ）、ポリプロピレン樹脂（Ｂ）及び変性ポリオレフィン樹脂（Ｃ）とを含有する樹脂組成物であり、ポリ乳酸樹脂（Ａ）とポリプロピレン樹脂（Ｂ）との質量比率（Ａ／Ｂ）が２０／８０〜４０／６０であり、ポリ乳酸樹脂（Ａ）とポリプロピレン樹脂（Ｂ）の合計１００質量部に対して、変性ポリオレフィン樹脂（Ｃ）の含有量が０．５〜２０質量部であり、ポリ乳酸樹脂（Ａ）は、１９０℃、荷重２．１６ｋｇにおけるメルトフローレートが７ｇ／１０分以下であり、ポリプロピレン樹脂（Ｂ）は、２３０℃、荷重２．１６ｋｇにおけるメルトフローレートが０．７ｇ／１０分以下であり、樹脂組成物の２３０℃、荷重２．１６ｋｇにおけるメルトフローレートが３．３ｇ／１０分以下であることを特徴とする樹脂組成物であって、変性ポリオレフィン樹脂（Ｃ）が酸変性ポリオレフィン樹脂（Ｃ−１）およびポリアルキレンオキサイド変性ポリオレフィン樹脂（Ｃ−２）から選ばれる１つ以上であることを特徴とする樹脂組成物。
【請求項２】
さらに、ポリ乳酸樹脂（Ａ）とポリプロピレン樹脂（Ｂ）の合計１００質量部に対して、（メタ）アクリル系樹脂（Ｄ）を０．１〜５質量部含有する請求項１記載の樹脂組成物。
【請求項３】
さらに、ポリ乳酸樹脂（Ａ）とポリプロピレン樹脂（Ｂ）の合計１００質量部に対して、エラストマー（Ｅ）を１〜１０質量部含有する請求項１又は２に記載の樹脂組成物。
【請求項４】
請求項１〜３のいずれかに記載の樹脂組成物からなる異形押出成形品。
【請求項５】
請求項１〜３のいずれかに記載の樹脂組成物からなるプラスチックダンボール。
【発明の詳細な説明】
【技術分野】
【０００１】
本発明は、ポリ乳酸樹脂（Ａ）とポリプロピレン樹脂（Ｂ）とを主成分とし、ウエルド強度に優れた異形押出成形品を得るのに好適な樹脂組成物及びそれからなる成形品に関するものである。
【背景技術】
【０００２】
一般に、成形用の原料としては、ポリプロピレン（ＰＰ）、ＡＢＳ（アクリロニトリル−ブタジエン−スチレン樹脂）、ポリアミド（ＰＡ６、ＰＡ６６）、ポリエステル（ＰＥＴ、ＰＢＴ）、ポリカーボネート（ＰＣ）等の樹脂が使用されている。しかしながら、このような樹脂から製造された成形品は、成形性、機械的強度に優れているが、廃棄する際、ゴミの量を増すうえに、自然環境下で殆ど分解されないために、埋設処理しても半永久的に地中に残留する。
【０００３】
一方、近年、環境保全の見地から、ポリ乳酸樹脂をはじめとする生分解性ポリエステル樹脂が注目されている。生分解性樹脂の中でも、ポリ乳酸、ポリエチレンサクシネート、ポリブチレンサクシネートなどの樹脂は、大量生産可能なためコストも安く、有用性が高い。そのうち、ポリ乳酸樹脂は、既にトウモロコシやサツマイモ等の植物を原料として製造可能となっており、使用後に焼却されても、これらの植物の生育時に吸収した二酸化炭素を考慮すると、炭素の収支として中立であることから、特に、地球環境への負荷の低い樹脂とされている。
【０００４】
しかしながら、ポリ乳酸樹脂そのものは、成形性や物性性能の点で、従来使用されている各種成形用樹脂に比べて劣っている。そこで、成形性や物性性能の改善のために、種々の添加剤を添加してポリ乳酸樹脂そのものを改質する方法や、あるいは、従来使用されている各種樹脂をポリ乳酸樹脂と混合（アロイ化）するなどの方法がとられている。
【０００５】
従来使用されている各種樹脂のうち、ポリプロピレン樹脂などのポリオレフィン樹脂は、その経済的なメリットや、通常のプラスチック用途に充分対応できる物性性能の点から、広範囲に用いられている。したがって、ポリオレフィン樹脂とポリ乳酸樹脂とのアロイ化によって、ポリオレフィン樹脂に低環境負荷性を付与すると、特に二酸化炭素の固定化の面で、大きな貢献となる。
【０００６】
しかしながら、ポリオレフィン樹脂は本来ポリ乳酸樹脂との相溶性に乏しく、そのままでは、外観や性能の点から、アロイ化は困難である。これに関して、従来、各種相溶化成分を配合することにより両者を充分に相溶させ、外観や性能の問題を解決する手法が各種提案されている。
【０００７】
例えば、特許文献１においては、特に射出成形においてウエルドラインの発生を抑えることができ、十分なウエルド強度を有する成形品を得ることができる樹脂組成物が提案されている。
【０００８】
つまり、相溶性に劣る樹脂組成物を用いて射出成形により成形品を得ると、金型内で溶融樹脂の流れが合流して融着した部分に細い線（ウエルドライン）が発生する不良が生じやすい。ウエルドラインは、融着不良によって生じたものであるので、成形品の外観を損なうものであり、また、融着した部分（ウエルド部）は特に曲げ強度（ウエルド強度）に劣るものである。
中でもポリマーアロイは、本質的には非相溶系のポリマーを組み合わせたものであるため、射出成形時にはこのようなウエルドラインの発生が顕著となり、得られる成形品はウエルド強度が低下したものとなりやすい。
【０００９】
特許文献１記載の樹脂組成物においては、上記のような問題点をある程度解消できるものではあったが、充分な溶融粘度が必要な異形押出成形向けに対応したものではなかった。このため、異形押出成形を行って得られた成形品は、十分なウエルド強度を有するものではなかった。
【００１０】
異形押出成形により得られる成形品の１つとして、プラスチックダンボールがある。プラスチックダンボールは、２枚の平行に配置された平板部材と、これを接合する複数の中間壁とから構成されている。２枚の平板部材の間に形成される複数の中間壁により、複数の中空部を有するものとなる。しかしながら、プラスチックダンボールを異形押出成形によって成形する際には、プラスチック成形の特性上、金型内を流れる溶融した樹脂の流れの出会い部分に形成されるウエルドラインが中間壁に形成されることを防止することは困難である。
【００１１】
したがって、ウエルド融着性に劣る樹脂組成物を用いてプラスチックダンボールを製造すると、２枚の平行に配置された平板部材の間に形成される中間壁がウエルド強度に劣るものとなり、大きな圧力を受けた場合に屈曲が生じ、この結果、ダンボールの厚みが小さくなってダンボールとしての強度が低下するという問題がある。
【００１２】
特許文献２や特許文献３では、各種変性ポリオレフィン樹脂を用いたポリ乳酸系の樹脂組成物が提案されているが、プラスチックダンボール用途に使用することは考慮されておらず、上記のような問題点を解決することはできないものであった。
【先行技術文献】
【特許文献】
【００１３】
【特許文献１】特開２０１２−１８４３６８号公報
【特許文献２】特開２０１０−２６５４４４号公報
【特許文献３】特開２０１２−１２２０５３号公報
【発明の概要】
【発明が解決しようとする課題】
【００１４】
本発明は、前記の問題点を解決しようとするものであり、環境面での負荷が小さく、かつ通常のポリプロピレンと同様に異形押出成形に対応可能であり、充分なウエルド強度を有する成形品を得ることができ、プラスチックダンボールを製造する際にも、中間壁のウエルド強度に優れたものを得ることができる樹脂組成物を提供することを技術的な課題とするものである。
【課題を解決するための手段】
【００１５】
本発明者らは、前記課題を解決するために鋭意研究を重ねた結果、本発明に到達した。  すなわち、本発明は、以下の（１）〜（５）を要旨とするものである。
（１）ポリ乳酸樹脂（Ａ）、ポリプロピレン樹脂（Ｂ）及び変性ポリオレフィン樹脂（Ｃ）とを含有する樹脂組成物であり、ポリ乳酸樹脂（Ａ）とポリプロピレン樹脂（Ｂ）との質量比率（Ａ／Ｂ）が２０／８０〜４０／６０であり、ポリ乳酸樹脂（Ａ）とポリプロピレン樹脂（Ｂ）の合計１００質量部に対して、変性ポリオレフィン樹脂（Ｃ）の含有量が０．５〜２０質量部であり、ポリ乳酸樹脂（Ａ）は、１９０℃、荷重２．１６ｋｇにおけるメルトフローレートが７ｇ／１０分以下であり、ポリプロピレン樹脂（Ｂ）は、２３０℃、荷重２．１６ｋｇにおけるメルトフローレートが０．７ｇ／１０分以下であり、樹脂組成物の２３０℃、荷重２．１６ｋｇにおけるメルトフローレートが３．３ｇ／１０分以下であることを特徴とする樹脂組成物であって、変性ポリオレフィン樹脂（Ｃ）が酸変性ポリオレフィン樹脂（Ｃ−１）およびポリアルキレンオキサイド変性ポリオレフィン樹脂（Ｃ−２）から選ばれる１つ以上であることを特徴とする樹脂組成物。
（２）さらに、ポリ乳酸樹脂（Ａ）とポリプロピレン樹脂（Ｂ）の合計１００質量部に対して、（メタ）アクリル系樹脂（Ｄ）を０．１〜５質量部含有する（１）記載の樹脂組成物。
（３）さらに、ポリ乳酸樹脂（Ａ）とポリプロピレン樹脂（Ｂ）の合計１００質量部に対して、エラストマー（Ｅ）を１〜１０質量部含有する（１）又は（２）に記載の樹脂組成物。
（４）（１）〜（３）のいずれかに記載の樹脂組成物からなる異形押出成形品。
（５）（１）〜（３）のいずれかに記載の樹脂組成物からなるプラスチックダンボール。
【発明の効果】
【００１６】
本発明の樹脂組成物は、メルトフローレートが特定のポリ乳酸樹脂とポリプロピレン樹脂を適切な割合で用い、かつ相溶化剤として特定の変性ポリオレフィン樹脂を用いているため、ウエルド融着性に優れた特性を有するものである。このため、通常のポリプロピレンと同様に異形押出成形に対応可能であり、ウエルド強度に優れた各種異形押出成形品を得ることができる。中でも、プラスチックダンボールを成形するのに適しており、中間壁のウエルド強度に優れ、圧力による屈曲が生じにくく、強度に優れたプラスチックダンボールを得ることが可能である。
【発明を実施するための形態】
【００１７】
以下、本発明を詳細に説明する。
本発明の樹脂組成物は、ポリ乳酸樹脂（Ａ）、ポリプロピレン樹脂（Ｂ）及び変性ポリオレフィン樹脂（Ｃ）とを含有する。
【００１８】
本発明においてポリ乳酸樹脂（Ａ）としては、耐熱性、成形性の面からポリ（Ｌ−乳酸）、ポリ（Ｄ−乳酸）、およびこれらの混合物または共重合体を用いることができるが、生分解性および成形加工性の観点からは、ポリ（Ｌ−乳酸）を主体とすることが好ましい。
【００１９】
また、ポリ（Ｌ−乳酸）を主体とするポリ乳酸樹脂（Ａ）の融点は、光学純度によってその融点が異なるが、本発明においては、成形品の機械的特性や耐熱性を考慮すると、融点を１６０℃以上とすることが好ましい。ポリ（Ｌ−乳酸）を主体とするポリ乳酸樹脂（Ａ）において、融点を１６０℃以上とするためには、Ｄ−乳酸成分の割合を３モル％未満とすることが好ましい。
【００２０】
ポリ乳酸樹脂（Ａ）は、１９０℃、荷重２．１６ｋｇにおけるメルトフローレート（以下、ＭＦＲと称することがある）は、７ｇ／１０分以下であることが必要であり、中でも１〜６ｇ／１０分であることが好ましい。メルトフローレートが７ｇ／１０分を超える場合は、後述する樹脂組成物のＭＦＲを２．５ｇ／１０分以下にすることが困難となり、溶融粘度が低くなりすぎて、異形押出成形時の押出が困難となる。
なお、ＭＦＲは、ＪＩＳ  Ｋ−７２１０（試験条件４）により測定するものである。
【００２１】
ポリ乳酸樹脂（Ａ）は公知の溶融重合法で、あるいは、さらに固相重合法を併用して製造される。また、ポリ乳酸樹脂（Ａ）のメルトフローレートを所定の範囲に調節する方法として、メルトフローレートが大きすぎる場合は、少量の鎖長延長剤、例えば、ジイソシアネート化合物、ビスオキサゾリン化合物、エポキシ化合物、酸無水物等を用いて樹脂の分子量を増大させる方法が挙げられる。逆に、メルトフローレートが小さすぎる場合はメルトフローレートの大きなポリエステル樹脂や低分子量化合物と混合する方法が挙げられる。
【００２２】
本発明で用いられるポリプロピレン樹脂（Ｂ）としては、ホモポリマータイプ、ランダムコポリマータイプ、ブロックコポリマータイプなどを挙げることができるが、ウエルド融着性と耐熱性の点から、ブロックコポリマータイプが好ましい。ポリプロピレン樹脂（Ｂ）は有機過酸化物などで三次元架橋されたものでもよい。
【００２３】
ポリプロピレン樹脂（Ｂ）は、２３０℃、荷重２．１６ｋｇにおけるＭＦＲ（ＪＩＳＫ−７２１０（試験条件４）による値）が、０．７ｇ／１０分以下であることが必要であり、中でも０．２〜０．６ｇ／１０分であることが好ましく、特に好ましくは０．５〜０．６ｇ／１０分である。ＭＦＲが０．７ｇ／１０分を超える場合は、後述する樹脂組成物のＭＦＲを２．５ｇ／１０分以下にすることが困難となり、溶融粘度が低くなりすぎて、異形押出成形時の押出が困難となる。
【００２４】
ポリプロピレン樹脂（Ｂ）としては例えば、日本ポリプロ社製『ノバテックＰＰ-ＥＣ９』あるいはサンアロマー社製『ＰＢ１７０Ａ』が挙げられる。
【００２５】
本発明の樹脂組成物において、ポリ乳酸樹脂（Ａ）とポリプロピレン樹脂（Ｂ）との質量比率（Ａ／Ｂ）は、２０／８０〜６０／４０であることが必要であり、中でも２５／７５〜５０／５０であることが好ましい。ポリ乳酸樹脂（Ａ）が２０質量％未満では、ポリ乳酸樹脂による低環境負荷性を充分に発揮することが困難となって、環境への貢献が小さくなる。一方、ポリ乳酸樹脂（Ａ）が６０質量％を超えると、すなわちポリプロピレン樹脂（Ｂ）が４０質量％未満になると、耐熱性や耐衝撃性、成形性などのポリプロピレン樹脂（Ｂ）が本来持つ性能を充分に発揮することが困難となる。
【００２６】
また、本発明の樹脂組成物は、変性ポリオレフィン樹脂（Ｃ）を含有するものである。変性ポリオレフィン樹脂（Ｃ）は、ポリ乳酸樹脂（Ａ）とポリプロピレン樹脂（Ｂ）の相溶性を改善し、特に射出成形時のウエルド部の融着を良好にし、成形品のウエルド強度を向上させることができる。
【００２７】
本発明における変性ポリオレフィン樹脂（Ｃ）としては、酸変性ポリオレフィン樹脂（Ｃ−１）とポリアルキレンオキサイド変性ポリオレフィン樹脂（Ｃ−２）を用いるものであり、酸変性ポリオレフィン樹脂（Ｃ−１）とポリアルキレンオキサイド変性ポリオレフィン樹脂（Ｃ−２）をいずれか一方のみを用る場合と、両者を併用する場合のいずれでもよい。
【００２８】
市販されている酸変性ポリオレフィン樹脂（Ｃ−１）としては、例えば、化薬アクゾ社製『カヤブリッド００６ＰＰ』(ポリプロピレン樹脂の無水マレイン酸化物)、三洋化成工業社製『ユーメックス１０１０』（無水マレイン酸変性ポリプロピレン）、三井化学社製『アドマー』（(エチレン＋無水マレイン酸)グラフト共重合体）、日本油脂社製『モディバーＡ８２００』（エチレン−エチルアクリレート−無水マレイン酸共重合体化ＰＭＭＡ）が挙げられる。
【００２９】
また、市販されているポリアルキレンオキサイド変性ポリオレフィン樹脂（Ｃ−２）としては、例えば、三洋化成工業社製『Ｈ１５３０』（ポリアルキレンオキサイド変性ポリプロピレン）が挙げられる。
【００３０】
変性ポリオレフィン樹脂（Ｃ）の含有量は、ポリ乳酸樹脂（Ａ）とポリプロピレン樹脂（Ｂ）の合計１００質量部に対して、０．５〜２０質量部であることが必要であり、中でも０．８〜１５質量部であることが好ましい。変性ポリオレフィン樹脂（Ｃ）の含有量が０．５質量部未満では、上記したような相溶性を改善する効果を得ることができず、得られる成形品のウエルド融着性を向上させることができない。一方、変性ポリオレフィン樹脂（Ｃ）の含有量が２０質量部を超えた場合、樹脂組成物のＭＦＲが高くなり、また得られる成形品の耐熱性が低下することがある。
【００３１】
さらに、本発明の樹脂組成物は、（メタ）アクリル系樹脂（Ｄ）を含有することが好ましい。（メタ）アクリル系樹脂（Ｄ）を添加することにより、変性ポリオレフィン樹脂（Ｃ）による、ポリ乳酸樹脂（Ａ）やポリプロピレン樹脂（Ｂ）の相溶性を改善する効果が向上し、変性ポリオレフィン樹脂（Ｃ）によるウエルド融着改善効果をさらに促進することが可能となる。
【００３２】
（メタ）アクリル系樹脂（Ｄ）としては種々のものを用いることができ、一般成形用のＰＭＭＡ系樹脂などを好適に用いることができる。耐熱性への影響の点から、単体での荷重たわみ温度（１．８ＭＰａ）が９０℃以上である耐熱タイプのものが好ましい。市販のものとしては、例えば、三菱レイヨン社製『アクリペットＶＨ』などが挙げられる。
【００３３】
（メタ）アクリル系樹脂（Ｄ）の含有量は、ポリ乳酸樹脂（Ａ）とポリプロピレン樹脂（Ｂ）の合計１００質量部に対して、０．１〜５質量部であることが必要であり、中でも０．５〜５質量部であることが好ましい。（メタ）アクリル系樹脂（Ｄ）の含有量が０．１質量部未満では、上記したような変性ポリオレフィン樹脂（Ｃ）の効果をより向上させることが困難となる。
【００３４】
また、本発明の樹脂組成物は、成形後の切断加工時の割れの発生を抑えるためにエラストマー（Ｅ）を含有することが好ましい。エラストマー（Ｅ）としては、スチレン系ブロックとビニル−ポリジエン系ブロックを構成ブロックとして含むブロック共重合体が好ましい。このようなエラストマー（Ｅ）を添加することにより、変性ポリオレフィン樹脂（Ｃ）による、ポリ乳酸樹脂（Ａ）やポリプロピレン樹脂（Ｂ）の相溶性を改善する効果を維持したまま、柔軟性を付与することが可能となる。
【００３５】
上記のようなエラストマー（Ｅ）の市販品としては、クラレ社製『ハイブラーシリーズ』の『ハイブラー７３１１』（スチレンおよびビニル-ポリジエンの共重合体）やアロン化成社製の『ＡＲ-８１５Ｃ』(スチレンエチレンブチレンスチレン系共重合体）等が挙げられる。
【００３６】
エラストマー（Ｅ）の含有量は、ポリ乳酸樹脂（Ａ）とポリプロピレン樹脂（Ｂ）の合計１００質量部に対して、１〜１０質量部であることが好ましく、中でも２〜８質量部であることが好ましい。エラストマー（Ｅ）の含有量が１質量部未満では、上記したような柔軟性付与の効果を得ることが困難となる。
【００３７】
そして、本発明の樹脂組成物は、２３０℃、荷重２．１６ｋｇにおけるＭＦＲ（ＪＩＳＫ−７２１０（試験条件４）による値）が、３．３ｇ／１０分以下であることが必要であり、中でも２．８ｇ／１０分以下であることが好ましく、さらには、２．５ｇ／１０分以下であることが好ましい。メルトフローレートが３．３ｇ／１０分を超える場合は、溶融粘度が低くなりすぎて、異形押出成形時の押出が困難となり、薄肉の異形押出成形品を得ることができない。
【００３８】
本発明の樹脂組成物にはその特性を大きく損なわない限りにおいて、顔料、熱安定剤、酸化防止剤、耐候剤、可塑剤、滑剤、離型剤、帯電防止剤等を添加することができる。難燃剤としては、特に限定されないが、例えば、リン系難燃剤や水酸化金属などが挙げられる。熱安定剤や酸化防止剤としては、例えば、ヒンダードフェノール類、ヒンダードアミン、イオウ化合物、銅化合物、アルカリ金属のハロゲン化物などが例示される。なお、本発明の樹脂組成物にこれらを混合する方法は特に限定されない。
【００３９】
ポリ乳酸樹脂（Ａ）、ポリプロピレン樹脂（Ｂ）、変性ポリオレフィン樹脂（Ｃ）および必要に応じて添加する（メタ）アクリル系樹脂（Ｄ）やエラストマー（Ｅ）を用いて本発明の樹脂組成物を製造する方法は、特に限定されないが、一軸あるいは二軸の押出機を用いて溶融混練する方法を挙げることができる。
混練状態をよくする意味で二軸の押出機を使用することが好ましい。混練温度は２００〜２４０℃の範囲が、また、混練時間は２０秒〜３０分が好ましい。この範囲より低温や短時間であると、混練や反応が不充分となったり、逆に、高温や長時間であると樹脂の分解や着色が起きる場合があり、ともに好ましくない。
【００４０】
本発明の樹脂組成物は、各種の成形方法により成形品を得ることができるが、中でも異形押出成形に好適に用いることができ、その中でも薄肉の異形押出成形に好適に用いることができる。上記したように、本発明の樹脂組成物は、ポリ乳酸樹脂（Ａ）とポリプロピレン樹脂（Ｂ）を主成分とするものであるが、両樹脂の相溶性がよく、ウエルド融着性に優れているため、ウエルド部の強度に優れた異形押出成形品を得ることができる。
【００４１】
本発明の樹脂組成物は、各種の薄肉異形押出成形品を得るのに適しているが、中でも、プラスチックダンボール用途に適している。２枚の平行板を繋ぐ中間壁に形成されるウエルド部が強度に優れたものであるため、圧力による屈曲が生じにくく、強度に優れたプラスチックダンボールを得ることができる。
異形押出成形時の加工温度は、吐出後の形状保持とウエルド部の融着性から、２００〜２７０℃とすることが好ましい。
【実施例】
【００４２】
以下、本発明を実施例によりさらに具体的に説明する。実施例および比較例の樹脂組成物における特性値の測定方法及び各種性能の評価方法は次のとおりである。
（１）ウエルド曲げ強度およびウエルド曲げ破断歪：
得られた樹脂組成物（ペレット）を８５℃×１０時間熱風乾燥したのち、東芝機械社製ＩＳ−８０Ｇ型射出成形機を用いて金型表面温度３５℃で、ＡＳＴＭ型ウエルド測定用試験片(両端から樹脂が充填され、中央部でウエルド形成)を得た。ＩＳＯ１７８に従って曲げ物性測定をおこない、この試験片の曲げ強度および曲げ破断歪を測定した。ウエルド曲げ強度は２０ＭＰａ以上であることが好ましく、ウエルド曲げ破断歪は１．９％以上であることが好ましい。
（２）曲げ弾性率：
試験片として片側のみから樹脂が充填され、中央部でウエルド形成されないものを得た以外は（１）と同様にＩＳＯ１７８に従って曲げ物性測定をおこない、この試験片の曲げ弾性率を測定した。曲げ弾性率は２．３ＧＰａ以下でなければならない。
【００４３】
（３）樹脂組成物のメルトフローレート：
前記の方法により測定した。
（４）耐熱性：
得られた樹脂組成物（ペレット）を８５℃×１０時間熱風乾燥したのち、東芝機械社製ＩＳ−８０Ｇ型射出成形機を用いて金型表面温度３５℃で、一般物性測定用試験片（ＩＳＯ型）を得た。ＩＳＯ ７５に従って、荷重０．４５ＭＰａで熱変形温度を測定した。熱変形温度は６３℃以上であることが好ましく、中でも７０℃以上であることが好ましい。
【００４４】
また、実施例、比較例に用いた各種原料は次の通りである。
（１）ポリ乳酸樹脂（Ａ）
Ａ−１：カーギルダウ社製『４０３２Ｄ』〔Ｄ体含有量１．４モル％、ＭＦＲ（１９０℃、荷重２．１６ｋｇ）＝４ｇ／１０分〕
Ａ−２：カーギルダウ社製『３００１Ｄ』〔Ｄ体含有量１．４モル％、ＭＦＲ（１９０℃、荷重２．１６ｋｇ）＝１０ｇ／１０分〕
【００４５】
（２）ポリプロピレン樹脂（Ｂ）
Ｂ−１：日本ポリプロ社製ポリプロピレン樹脂『ノバテックＰＰ-ＥＣ９』〔ブロックコポリマータイプ、ＭＦＲ（２３０℃、荷重２．１６ｋｇ）＝０．５ｇ／１０分〕
Ｂ−２：サンアロマー社製ポリプロピレン樹脂『ＰＢ１７０Ａ』〔ブロックコポリマータイプ、ＭＦＲ（２３０℃、荷重２．１６ｋｇ）＝０．３５ｇ／１０分〕
Ｂ−３：日本ポリプロ社製ポリプロピレン樹脂『ノバテックＰＰ-ＢＣ６Ｃ』〔ブロックコポリマータイプ、ＭＦＲ（２３０℃、荷重２．１６ｋｇ）＝２．５ｇ／１０分〕
【００４６】
（３）酸変性ポリオレフィン樹脂（Ｃ−１）
Ｃ−１−１：化薬アクゾ社製『カヤブリッド００６ＰＰ』(ポリプロピレン樹脂の無水マレイン酸化物)
Ｃ−１−２：三洋化成工業社製『ユーメックス１０１０』（無水マレイン酸変性ポリプロピレン）
（４）ポリアルキレンオキサイド変性ポリオレフィン樹脂（Ｃ−２）
Ｃ−２−１：三洋化成工業製『Ｈ１５３０』（ポリアルキレンオキサイド変性ポリプロピレン）
（５）（３）、（４）以外の相溶化剤（Ｔ）
Ｔ−１：旭化成社製『タフテックＨ１０４３』（スチレンエチレンブチレンスチレン共重合体（スチレン含有量６７質量％））
Ｔ−２：三菱レイヨン製『メタブレンＰ１０５０』（高分子量アクリル重合体）
Ｔ−３：住友化学製『ボンドファーストＥ』（エチレン・グリシジルメタクリレート共重合体）
【００４７】
（６）（メタ）アクリル系樹脂（Ｄ）
Ｄ−１:三菱レイヨン社製『アクリペットＶＨ』（ＰＭＭＡ系樹脂）
（７）エラストマー（Ｅ）
Ｅ−１：クラレ社製『ハイブラー７３１１』（スチレンおよびビニル-ポリジエンの共重合体）
【００４８】
実施例１
二軸押出機（東芝機械社製ＴＥＭ３７ＢＳ型）を用い、ポリ乳酸樹脂（Ａ）として、カーギルダウ社製『４０３２Ｄ』２８．０質量部、ポリプロピレン樹脂（Ｂ）として、日本ポリプロ社製『ノバテックＰＰ−ＥＣ９』７２．０質量部、変性ポリオレフィン樹脂（Ｃ）として、化薬アクゾ社製『カヤブリッド００６ＰＰ』５．３質量部、（メタ）アクリル系樹脂（Ｄ）として、三菱レイヨン社製『アクリペットＶＨ』１．１質量部、エラストマー（Ｅ）としてクラレ社製『ハイブラー７３１１』３．０質量部をドライブレンドして押出機の根元供給口から供給し、バレル温度２３０℃、スクリュー回転数１８０ｒｐｍ、吐出２０ｋｇ／ｈの条件で、ベントを効かせながら押出しを実施した。押出機先端から吐出された樹脂をペレット状にカッティングして樹脂組成物のペレットを得た。
【００４９】
実施例２〜１７、比較例１〜７
ポリ乳酸樹脂（Ａ）、ポリプロピレン樹脂（Ｂ）、変性ポリオレフィン樹脂（Ｃ）、（メタ）アクリル系樹脂（Ｄ）、エラストマー（Ｅ）の量や種類を変えた以外は実施例１と同様にして樹脂組成物のペレットを得た。
【００５０】
比較例８〜１０
相溶化剤として、本発明の変性ポリオレフィン樹脂（Ｃ）に代えて、表１に示す本発明の変性ポリオレフィン樹脂以外の相溶化剤（Ｔ）を用いた以外は、実施例１と同様にして樹脂組成物のペレットを得た。
【００５１】
実施例１〜１７、比較例１〜１０で得られた樹脂組成物の特性値を表１に示す。
【００５２】
【表１】
2016047874.tif 000002
【００５３】
表１から明らかなように、実施例１〜１７の樹脂組成物は、本発明で規定する組成を満足し、ＭＦＲが低いものであったため、得られた成形品は、ウエルド融着性に優れ（ウエルド曲げ強度およびウエルド曲げ破断歪が高く）、耐熱性にも優れたものであった。これにより、実施例１〜１７の樹脂組成物は、異形押出成形用途に適したものであることがわかる。中でも実施例１〜１３、１６〜１７の樹脂組成物は、エラストマーを含有するものであったため、柔軟性(曲げ弾性率が低い)にも優れており、成形後の切断加工時の割れの発生を抑えることが可能であった。
【００５４】
一方、比較例１の樹脂組成物は、ＭＦＲの高いポリ乳酸樹脂を用いたため、また、比較例２の樹脂組成物は、ＭＦＲの高いポリプロピレン樹脂を用いたため、ともに樹脂組成物のＭＦＲが高いものとなり、異形押出成形用途に適さないものであった。比較例３の樹脂組成物は、ＭＦＲの高いポリ乳酸樹脂およびＭＦＲの高いポリプロピレン樹脂を用いたため、樹脂組成物のＭＦＲが高いものとなり、異形押出成形用途に適さないものであった。比較例４の樹脂組成物は、ポリ乳酸樹脂が多すぎ、ポリプロピレン樹脂が過少であったため、樹脂組成物のＭＦＲが高いものとなり、かつ、得られた成形品は、ウエルド融着性、柔軟性、耐熱性に劣るものとなり、異形押出成形用途に適さないものであった。
【００５５】
比較例５の樹脂組成物は、変性ポリオレフィン樹脂が過多であったため、樹脂組成物のＭＦＲが高いものとなり、異形押出成形用途に適さないものであり、また、耐熱性にも劣るものであった。比較例６、７の樹脂組成物は、本発明の変性ポリオレフィン樹脂（Ｃ）を含有しなかったため、いずれも得られた成形品はウエルド融着性に劣るものとなり、異形押出成形用途に適さないものであった。
比較例８〜１０の樹脂組成物は、相溶化剤として本発明の変性ポリオレフィン樹脂を用いなかったため、得られた成形品はウエルド融着性に劣るものとなり、異形押出成形用途に適さないものであった。